(57)【要約】【課題】  構造簡単で製造し易くそれだけ安値であり乍ら、結露防止効果の高い道路反射鏡を提供すること。【解決手段】  ステンレススチールのような金属材料またはアクリルのような樹脂材料、その他の材料で造られた鏡面体と、該鏡面体の裏面にあって鏡面体の周囲と、その周囲が重ねられ鏡面体の裏面とは小間隔をなして設けられた裏打ち材と上記鏡面体及び裏打ち材の外周端部をそれぞれ抱懐する環状テープ部材からなるカーブミラー本体を有してなる。【選択図】図１
2007120010.tif 000002
【特許請求の範囲】
【請求項１】
ステンレススチールのような金属材料またはアクリルのような樹脂材料、その他の材料で造られた鏡面体と、該鏡面体の裏面にあって鏡面体の周囲と、その周囲が重ねられ鏡面体の裏面とは小間隔をなして設けられた裏打ち材と上記鏡面体及び裏打ち材の外周端部をそれぞれ抱懐する環状テープ部材からなるカーブミラー本体の略内面全体に亘ってアルミノ珪酸ソーダガラスと、二酸化チタンのような顔料とアクリルエマルジョン，ウレタンエマルジョンあるいはエポキシエマルジョンの内のいずれか１つ或いはこれらを混合した樹脂エマルジョンと、分散剤と、粘着剤とを含んでおり、該アルミノ珪酸ソーダガラスが、中空ビーズ構造であると共に粒径が１０〜５０μｍであり、かつその含有量が該断熱材の全重量の１０〜２０重量％であることを特徴とするカーブミラー。                                                                                                            
【発明の詳細な説明】
【技術分野】
【０００１】
本発明は比較的見透しの悪い路肩やビルの角に設置するカーブミラーに関し、特に鏡体の鏡面の曇り止め機能を有する道路反射鏡に関し、特にステンレススチール、アクリル、ポリカーボネット、強化ガラスなどの材料で造られるカーブミラーに関する。                    
【背景技術】
【０００２】
このような目的でなされた従来の公知技術としては例えば特公平５−８４７６４号発明が知られている。これは反射鏡の背面に薄い熱の緩衝層を設けると共に、該緩衝層の裏側に袋体等の容器内に不凍液（水溶液を含む）を充填した蓄熱装置を設けたものである。
【０００３】
しかし乍ら反射鏡の背面と蓄熱層の間に緩衝層を設けることは、かえって蓄熱装置の蓄熱効果を損なう欠点があり、袋体等の容器に不凍液を充填してから、さらに緩衝層の裏側に蓄熱装置を配することも頗る面倒でそれだけコスト高となるばかりか、かかる袋体などの容器を緩衝層の裏面に均一に配することはむずかしく隙間ができ、結局反射鏡の表面に結露が斑となって発生する原因となる。
【０００４】
またかかる不凍液や水溶液からなる蓄熱装置は、これを袋体などの容器に詰め縦方向に緩衝層の裏側に設けることになるから、その下方のみかかる不凍あるいは水溶液が溜り、上方は配置されないことになる。この結果反射鏡はその上方に三日月状の結露が発生することになる。
【特許文献１】特公平５−８４７６４号公報
【発明の開示】
【発明が解決しようとする課題】
【０００５】
本発明の目的は、構造簡単で製造し易くそれだけ安値であり乍ら、結露防止効果の高い道路反射鏡を提供することにある。
【課題を解決するための手段】
【０００６】
而して本発明の特徴の１つはステンレススチールのような金属材料またはアクリルのような樹脂材料、その他の材料で造られた鏡面体と、該鏡面体の裏面にあって鏡面体の周囲と、その周囲が重ねられ鏡面体の裏面とは小間隔をなして設けられた裏打ち材と上記鏡面体及び裏打ち材の外周端部をそれぞれ抱懐する環状テープ部材からなるカーブミラー本体を有することである。
【０００７】
而して上記のように本発明のカーブミラー本体は部品点数が比較的少なく、それだけ安価に強固なものを提供することができたのである。
【０００８】
また他の特徴としてはこのカーブミラー本体の内面略全面と亘って、アルミノ珪酸ソーダガラスと、二酸化チタンのような顔料とアクリルエマルジョン、ウレタンエマルジョンあるいはエポキシエマルジョンの内のいずれか１つあるいはこれらを混合した樹脂エマルジョンと、分散剤と、粘着剤とを含んでおり、該アルミノ珪酸ソーダガラスが、中空ビーズ構造であると共に粒径が１０〜５０μｍであり、かつその含有量が該断熱材の全重量の１０〜２０重量％であることであり、これにより鏡面体の表面に発生する結露を、その発生原因を未然に防止すること、あるいはその発生を最小限にくいとめるようにしたカーブミラーを提供できたのである。
【０００９】
即ち、結露は浸透性無き物質に熱エネルギーが通過する過程で発生するものであり、鏡面体の内部温度が外気温より下がり、外部から内部に熱エネルギーが侵入される際、ミラー外部表面に結露が発生する。
【００１０】
また夜間気温が低下し、鏡面体内部の温度もそれに伴い低下するが、朝の太陽熱エネルギーで気温が急上昇して外気温が鏡面体内部温より高くなり、上記の結露が発生し鏡面体は全体的に曇って鏡面体としての役割を全く果たさなくかるのである。
【００１１】
従ってミラー内部の熱エネルギーを少しでも多くとどめる事が出来れば、通過熱エネルギー量が低下し熱エネルギーは量の差により移動(高い所から低い所へ)するので結露の発生が防止されるのである。
【００１２】
なお、本発明は所謂カーブミラーと表現したが、これには所謂防犯の為の反射鏡、安全反射鏡も含んでいる。
【発明の効果】
【００１３】
本発明によれば、断熱材を塗布してカーブミラー鏡面体の内面を形成することにより、外部からの夏季の熱気の侵入を遮断し、冬期に暖房の熱の室外への伝導を効果的に遮断できるため鏡面体はその表面に結露が発生しない環境を作ることができたのである。
【発明を実施するための最良の形態】
【００１４】
先ず本発明を実施する一態様のカーブミラー本体を図面で説明すると、（３）はそのカーブミラー本体で、鏡面が凸形に形成された鏡面体（１）と、鏡面体（１）の背面周囲に連結された裏打ち材（２）と、裏打ち材（２）の背面に設けられた取付金具（４）と、取付金具（４）と連結され鏡体（１）を保持する支柱（５）とから構成されている。
【００１５】
なお、図中(７)は上記裏打ち材(２)と上記鏡面体(１)及び裏打ち材(２)の外周端部をそれぞれ抱懐する環状テープ部材である。鏡面体（１）の周縁部分と裏面材（２）との間には密に溶着され、雨水等の侵入を防止するようになっている。
【００１６】
さて図中(Ａ)は上記鏡面体(１)の裏面にこの実施例では、その全面に亘って塗布したことで形成させた断熱材である。
【００１７】
この断熱材(Ａ)は、アルミノ珪酸ソーダガラスと、顔料と、樹脂エマルジョンと、分散剤と、粘着剤とを含んでなる塗布式断熱材であって、アルミノ珪酸ソーダガラスが、中空ビーズ構造であり粒径が１０〜５０μｍであり、かつその含有量が断熱材の全重量の１０〜２０重量％であることにある。
【００１８】
なお、アルミノ珪酸ソーダガラスの含有量については、断熱材の全重量の１０〜２０重量％であるが、好ましくは１３〜１５重量％である。アルミノ珪酸ソーダガラスの含有量が１０％より小さいと断熱材の断熱能力が低下することになり、また含有量が２０％より大きくなると断熱材の壁面等への付着力が低下することになる。
【００１９】
アルミノ珪酸ソーダガラスは、空気層を含む中空ビーズ構造である。樹脂エマルジョンは、断熱材の耐浸水性、耐久性を確保するものである。分散剤は、成分材料を混合する際に、アルミノ珪酸ソーダガラスと樹脂エマルジョンと顔料との混合を均一にするものである。粘着剤は、分散した成分材料の分離、沈殿を抑えるものである。粘着剤には、沈殿防止剤、速乾剤等も含まれる。また、成分材料として、これ以外に溶剤を加えることもできる。色を変えるための着色剤を加えることもできる。本発明の断熱材は、通常１０重量％程度の水あるいは油性溶剤を加えて薄めて使用される。また、断熱剤の壁面等への塗布厚みは、乾燥状態で０．４〜１．０ｍｍ程度であることが好ましく、特に好ましくは０．６〜０．８ｍｍである。
【００２０】
また、中空ビーズ構造で粒径が１０〜５０μｍのアルミノ珪酸ソーダガラスを用いることにより、ガラスが赤外線を９０％程度反射するが、さらにガラスが中空ビーズ構造であることにより、透過した熱を中空ビーズ部分で吸収することができるので、ほぼ完全に熱を遮断することができる。そのため、この断熱材の熱伝導率を、従来の断熱材に対して０．０３〜０．０５程度の範囲の非常に低い値にすることができる。
【００２１】
また、建物の外壁側あるいは室内の内壁面に塗布形成することにより、外部からの夏季の熱気の侵入を遮断し、冬期に暖房の熱の室外への伝導を効果的に遮断できる。
【００２２】
加えて、中空ビーズ構造のアルミノ珪酸ソーダガラスとしたことにより、比重が０．１０〜０．１３程度と非常に軽量であるため沈殿することがなく、塗布を容易に行うことができ、スプレー、はけ塗り、ローラー、こて等によって、均一に壁面に塗布することができ、特に凹凸面にも均一に塗布することができる。
【００２３】
さらに、アルミノ珪酸ソーダガラスが非常に軽量であるため、壁面に断熱材の層を形成することにより、軽量のアルミノ珪酸ソーダガラスが表面に集められ、そのため、硬質のアルミノ珪酸ソーダガラスが断熱材層全体を保護することになり、断熱材層の耐久性が非常に高められ、また防錆効果も得られるのである。
【００２４】
さらに、中空ビーズ構造のアルミノ珪酸ソーダガラスが塗布された層に分布しているので、その中を伝播する音波が中空部分で吸収されるため、大きな遮音効果が得られる。
【００２５】
また、この断熱材が、樹脂エマルジョンを含むことにより、耐浸水性に優れると共に、２ｍｍ程度の厚さの塗布によっても亀裂が生じることはなく、耐久性にも優れている。
【００２６】
先にも述べた通り結露は浸透性無き物質に熱エネルギーが通過する過程で発生するもので鏡面体(１)の内部温度が外気温より下がり、外部から内部に熱エネルギーが侵入するとき、この鏡面体(１)の外部表面に結露が発生する。
【００２７】
例えば夜間気温が低下し、鏡面体(１)内部の温度もそれに伴い低下し、朝太陽熱エネルギーで気温が急上昇すると、外気温がミラー内部温より高くなり、上記現象が発生する。
【００２８】
従って鏡面体(１)内部の熱エネルギーを少しでも多くとどめる事が出来れば、通過熱エネルギー量が低下し結露の発生量を少なくします。
【００２９】
而して上記のように断熱材(Ａ)を鏡面体(１)の内面の全域に亘って塗布による曇り防止効果は、下記物理的作用の相乗効果により発生する。
【００３０】
即ち低熱伝導性は、
１ｍｍステンレス板の熱貫流率=14285.7(Ｋcal/ｍ２.h.℃)
【数１】
2007120010.tif 000003
【００３１】
１ｍｍステンレス板＋１ｍｍ断熱材の熱貫流率＝2.99994 (Kcal/ｍ２.h.℃)
【数２】
2007120010.tif 000004
であり、断熱材(Ａ)塗布によりエネルギー損失量は約１／４７６２であった。
【００３２】
なお、[熱抵抗値]＝[厚さ]／[熱伝導率]で、[熱貫流率]＝１／[熱抵抗値]で、熱伝導率はステンレスで14(Kcal/ｍ２.h.℃)、アクリルは0.21(Kcal/ｍ２.h.℃)であった。
【００３３】
続いて高熱線反射率としてはかかる熱エネルギーは、780ナノメートル〜6000ナノメートルあたりまでの波長と考えられている。図６の通りこの断熱材(Ａ)はかなりの熱波長の反射に効果があり、カーブミラー構造物に波長があたり熟損失する前に内部に戻すことが出来る。(たとえば780ナノメートル〜1500ナノメートル＝近赤外線、1500ナノメートル以上＝遠赤外線)
【００３４】
また高放熱性として塗布表面に伝導又は吸収された熱エネルギーは、上記断熱材(Ａ)の低熱容積性により、鏡面体(１)内部に再放出し、外部への熱エネルギー移動を最小にとどめ結露が発生し難い状態となっているのである。
【００３５】
また、
3mmアクリル板の熱貫流率では210.084(Kcal/ｍ２.h.℃)
【数３】
2007120010.tif 000005
3ｍｍアクリル板＋1ｍｍ断熱材(Ａ)の熱貫流率＝26.253(Kcal/ｍ２.h.℃)
【数４】
2007120010.tif 000006
であった。
【００３６】
このとき断熱材(Ａ)塗布によるエネルギー損失量は約1／3.3であった。
【００３７】
なお、参考として
[熱抵抗値]＝[厚さ]／[熱伝導率]
[熱貫流率]＝１／[熱抵抗値]
熱伝導率    ステンレス…14 (Kcal/ｍ２.h.℃)
アクリル  …0.21 (Kcal/ｍ２.h.℃)
である。
【００３８】
次に高熱線反射率であるが、熱エネルギーは、780ナノメートル〜6000ナノメートルあたりまでの波長と考えられていますが、図６の通り本発明の断熱材(Ａ)はかなりの熱波長の反射に効果があり、カーブミラー構造物に波長があたり熱損失する前に内部に戻す事が出来る。780ナノメートル〜1500ナノメートル＝近赤外線、1500ナノメートル以上＝円赤外線であった。
【００３９】
さらに高放熱性としては、塗布表面に伝導又は吸収された熱エネルギーは、断熱材の低熱容積性により、ミラー内部に再放出し、外部への熱エネルギー移動を最小にとどめた。
【００４０】
なお、上記実施例においては、樹脂エマルジョンとしてアクリルエマルジョンを使用しているが、その他ウレタンエマルジョン、エポキシエマルジョン等を使用することもできる。また、これら樹脂エマルジョンは水溶性に限らず油性のエマルジョンでもよく、この場合にはシンナー、トルエン等の油性溶剤が用いられる。
【００４１】
さらに、上記実施例においては、顔料として二酸化チタンを使用しており、優れた白色発生効果等を得ているが、これに代えて他の白色顔料を使用することもできる。その他、上記実施例に示したものは一例であり、特に塗布式断熱材の材質の組成については種々変更実施することが可能である。
【００４２】
さらに本発明の防雲暴露試験としては、場所、愛知県額田郡額田町地内に於いて平成16年8月1日〜17年7月30日の期間、試験材質はステンレス、アクリル、ポリカボネード、試験方法は以下のＡ、Ｂ、Ｃの3通りを行った。
【００４３】
その防雲暴露試験の結果、Ａの方法については、ステンレス、アクリル、ポリカボネードとも、−2℃  湿度88％迄は95％以上の防雲効果であった。
【００４４】
Ｂの方法については、ステンレスは−2℃迄防雲効果があるが、アクリル、ポリカボネードは、氷点下になると50％の曇りが生じた。
【００４５】
Ｃの方法については、ステンレス、アクリル、ポリカボネードとも、−1℃迄、90％の防雲効果が認められた。
【００４６】
この結果、Ａの塗布方法が最良の効果であると認められた。
【００４７】
本発明によれば、断熱材を塗布してカーブミラー鏡面体の内面を形成することにより、外部からの夏季の熱気の侵入を遮断し、冬期に暖房の熱の室外への伝導を効果的に遮断できるため鏡面体はその表面に結露が発生しない環境を作ることができたのである。
【図面の簡単な説明】
【００４８】
【図１】カーブミラー本体の正面図
【図２】鏡面体の一部拡大断面図
【図３】各種塗装方法における効果の一部断面説明図
【図４】他の実施例の説明図
【図５】他の実施例の説明図
【図６】断熱材の反射率表
【図７】カーブミラー本体の縦断説明図
【符号の説明】
【００４９】
Ａ  断熱材
１  鏡面体
２  裏打ち材
３  カーブミラー本体
４  取付金具
５  支柱
７  環状テープ部材
【図１】
2007120010.tif 000007
【図２】
2007120010.tif 000008
【図３】
2007120010.tif 000009
【図４】
2007120010.tif 000010
【図５】
2007120010.tif 000011
【図６】
2007120010.tif 000012
【図７】
2007120010.tif 000013